(57)【要約】【課題】  歩留まりの高い高精度のＣＦＲＰ成形体を製造できるＣＦＲＰ成形型、ＣＦＲＰ成形体、及びＣＦＲＰ成形体の製造方法を提供すること。【解決手段】  熱膨張率が６（×１０−６／℃）以下のカーボンを用いて、ＣＦＲＰ成形体を成形する際に用いられるＣＦＲＰ成形型を成形する。そして、ＣＦＲＰ成形体の成形時の加熱温度に耐熱可能な樹脂材で、型表面のカーボンの細孔を閉塞する。このように構成されたＣＦＲＰ成形型を用いてＣＦＲＰ成形体を製造する。【選択図】        図１
2006130675.tif 000002
【特許請求の範囲】
【請求項１】
ＣＦＲＰ成形体を成形する際に用いられるＣＦＲＰ成形型であって、熱膨張率が６（×１０−６／℃）以下のカーボンを用いてなることを特徴とするＣＦＲＰ成形型。
【請求項２】
前記ＣＦＲＰ成形体の成形時の加熱温度に耐熱可能な樹脂材で、型表面のカーボンの細孔が閉塞されていることを特徴とする請求項１に記載のＣＦＲＰ成形型。
【請求項３】
請求項１または２に記載のＣＦＲＰ成形型を用いて所要形状に成形されたことを特徴とするＣＦＲＰ成形体。
【請求項４】
熱膨張率が６（×１０−６／℃）以下のカーボンを用いてＣＦＲＰ成形型を成形し、そのＣＦＲＰ成形型で所要形状のＣＦＲＰ成形体を成形することを特徴とするＣＦＲＰ成形体の製造方法。
【請求項５】
前記ＣＦＲＰ成形体の成形時の加熱温度に耐熱可能な樹脂材で、型表面のカーボンの細孔を閉塞して前記ＣＦＲＰ成形型を成形することを特徴とする請求項４に記載のＣＦＲＰ成形体の製造方法。
【発明の詳細な説明】
【技術分野】
【０００１】
本発明は、ＣＦＲＰ材（炭素繊維強化樹脂）を成形する際に用いられるＣＦＲＰ成形型、ＣＦＲＰ成形体、及びＣＦＲＰ成形体の製造方法に関する。
【背景技術】
【０００２】
昨今、プラズマディスプレイ、液晶テレビ等の映像表示装置は、周知の通り、大型化が進んでいるが、この映像表示装置の製造過程において、ガラス液晶基板を搬送装置のアームに載置させて所要位置へ搬送する工程がある。
【０００３】
このとき、ガラス液晶基板を搬送させるアームは、金属や樹脂で中空角パイプ状のものが用いられているが、薄板状のガラス液晶基板を破損することなく搬送するために、アームには以下の条件が要求される。
（１）まず、高精度に製造されていること。
（２）捻れや撓みなどが発生することなく、高剛性であること。
（３）軽量であること。
である。
【０００４】
映像表示装置のさらなる大型化を達成するためには、搬送装置のアームの長尺化は必須ではあるが、しかしながら、従来の金属や樹脂等からなるアームでは上記した条件を満足することができない。そこで見出されたのが、軽くて高強度なＣＦＲＰ材（炭素繊維強化樹脂）である。このＣＦＲＰ材を用いた立体的な構造体、すなわちＣＦＲＰ成形体は、上記したアームも含め、オートクレープと呼ばれる高温高圧釜を用いて製造される。
【０００５】
この製造方法を詳述すると、まず、ＣＦ（カーボンファイバー）に樹脂（未硬化）が含浸されたプリプレグと呼ばれるシートを所定のＣＦＲＰ成形型に積層あるいは巻き付け等をし、バキュームバッグで被装し、オートクレープに入れる。
【０００６】
そして、オートクレープ内を５〜１０気圧ほどに加圧、１３０〜１８０℃に加熱すると同時にバキュームバッグ内を吸引する。これによって、プリプレグがＣＦＲＰ成形型へ密着して、ボイドなどの無いＣＦＲＰ成形体が製造される。
【０００７】
このプリプレグをセットするＣＦＲＰ成形型は、その材質として、主にアルミや鉄、ステンレス、あるいは材料低融点合金などの金属製の材質が使用されている。
【０００８】
たとえば、ハンダ（すず−鉛合金）等の低融点合金を用いたＣＦＲＰ成形型で、屈曲中空パイプを成形する方法が開示されている。この方法によれば、低融点合金で所要形状のオス型を作り、このオス型に熱硬化性樹脂をマトリックスとした強化繊維プリプレグ複合材を積層し、このプリプレグ複合材層をオートクレープ等で熱硬化した後、オス型を熱融解して除去することにより複合材製品である屈曲中空パイプを成形するというものである（例えば特許文献１参照）。
【０００９】
【特許文献１】特開平６−１０６６３２号公報（第２頁、図１）
【発明の開示】
【発明が解決しようとする課題】
【００１０】
しかしながら、ＣＦの熱膨脹率が極めてゼロに近いのに対し、ハンダ等の低融点合金を含めた金属の熱膨脹率は大きい。したがって、金属製のＣＦＲＰ成形型では、オートクレープの加熱によって熱膨脹による誤差が生じてしまい、その結果、ＣＦＲＰ成形体の寸法の狂い、捻れ、反りなどの有害な変形が発生してしまう。
【００１１】
特に、上記したような、ガラス液晶基板などの搬送用ハンドなどに使用する大型のＣＦＲＰ成形体では、その寸法の狂いが大きく、使用に耐え得る良好な製品を成形することが極めて困難となる。
【００１２】
そこで、本発明は、歩留まりの高い高精度のＣＦＲＰ成形体を製造できるＣＦＲＰ成形型、ＣＦＲＰ成形体、及びＣＦＲＰ成形体の製造方法を提供することを目的とする。
【課題を解決するための手段】
【００１３】
上記課題を達成するために、本発明にかかるＣＦＲＰ成形型、ＣＦＲＰ成形体、及びＣＦＲＰ成形体の製造方法は、下記の技術的手段を講じた。
すなわち、請求項１にかかるＣＦＲＰ成形型は、ＣＦＲＰ成形体を成形する際に用いられるＣＦＲＰ成形型であって、熱膨張率が６（×１０−６／℃）以下のカーボンを用いてなることを特徴とする。
請求項２にかかるＣＦＲＰ成形型は、請求項１において、前記ＣＦＲＰ成形体の成形時の加熱温度に耐熱可能な樹脂材で、型表面のカーボンの細孔が閉塞されていることを特徴とする。
請求項３にかかるＣＦＲＰ成形体は、請求項１または２に記載のＣＦＲＰ成形型を用いて所要形状に成形されたことを特徴とする。
請求項４にかかるＣＦＲＰ成形体の製造方法は、熱膨張率が６（×１０−６／℃）以下のカーボンを用いてＣＦＲＰ成形型を成形し、そのＣＦＲＰ成形型で所要形状のＣＦＲＰ成形体を成形することを特徴とする。
請求項５にかかるＣＦＲＰ成形体の製造方法は、請求項４において、前記ＣＦＲＰ成形体の成形時の加熱温度に耐熱可能な樹脂材で、型表面のカーボンの細孔を閉塞して前記ＣＦＲＰ成形型を成形することを特徴とする。
【発明の効果】
【００１４】
本発明によれば、熱膨張率が６（×１０−６／℃）以下といった熱膨脹率が極めて小さいカーボンを用いてＣＦＲＰ成形型を構成したから、ＣＦＲＰ成形体の成形時に、高温高圧にＣＦＲＰ成形型を晒しても熱膨脹による誤差が生じることがない。したがって、このＣＦＲＰ成形型を用いてＣＦＲＰ成形体を製造することで、歩留まりの高い高精度のＣＦＲＰ成形体が製造できる。
【００１５】
また、ＣＦＲＰ成形体の成形時の加熱温度に耐熱可能な樹脂材で、型表面のカーボンの細孔を閉塞したことで、加熱時に液化したプリプレグ中のエポキシ樹脂のしみ込みを抑制して、脱型の容易性を高めたり、また、樹脂不足や重量の変化を防止して、より歩留まりの高い高精度のＣＦＲＰ成形体が製造できる。
【発明を実施するための最良の形態】
【００１６】
次に、本発明の実施の形態を、図面を参照しながら説明をする。
図中、符号１はＣＦＲＰ成形型を示しており、プラズマディスプレイ、液晶テレビ等の映像表示装置の製造過程において、ガラス液晶基板を所要位置へ搬送させる搬送装置の搬送アームのＣＦＲＰ成形型１を例示している。
【００１７】
まず、本実施の形態にかかるＣＦＲＰ成形型１は、熱膨張率が６（×１０−６／℃）以下のカーボンで、フラットバー状の上型１１と、その上型１１と係合する断面凹状の下型１２とが着脱可能に構成されており、押出成形や、ＣＩＰ成形、型込み成形等で成形された成形体を機械加工によって加工されてなる。
【００１８】
さらに、この上型１１と、下型１２との内側表面には、エポキシ樹脂、あるいは、カーボン粉末とエポキシ樹脂との混合物等のＣＦＲＰ成形体成形時の加熱温度（１３０〜１８０℃）に耐熱可能な樹脂材１１１、１２１が含浸・固化されて、カーボン特有の細孔が閉塞されている。
【００１９】
次に、このように構成されたＣＦＲＰ成形型１を用いた搬送アーム（ＣＦＲＰ成形体）の製造方法を説明する。
【００２０】
まず、カーボンファイバーに未硬化の樹脂が含浸されてなるプリプレグを、係合させた上型１１と下型１２の内側に環状となるように所要枚数巻き付けてプリプレグ層２を形成し、さらに巻き付けた内側にバキュームバッグ３（耐熱性及び可撓性を有するシート）でプリプレブ層２を被装する。
【００２１】
そして、このＣＦＲＰ成形型１ごとオートクレープ（図示せず）に入れ、オートクレープ内を５〜１０気圧ほどに加圧、１３０〜１８０℃に加熱すると同時にバキュームバッグ内３のプリプレブ層２を吸引する。
これによって、プリプレグ層２が上型１１と下側１２の内側に密着しながら焼き固って、従来の型では得られなかった、高精度、高剛性、しかも軽量な中空角状の搬送アームが製造される。
【００２２】
以上、本実施の形態を説明したが、上述した実施の形態及び実施例は、本発明の好適な実施の形態の一例を示すものであり、本発明はそれに限定されるものではなく、その要旨を逸脱しない範囲内において、種々変形実施が可能である。
【図面の簡単な説明】
【００２３】
【図１】本実施の形態にかかるＣＦＲＰ成形型の縦断面図である。
【符号の説明】
【００２４】
１  ＣＦＲＰ成形型
１１  上型
１２  下型
１１１、１２１  樹脂材
２  プリプレグ層
３  バキュームバッグ
【図１】
2006130675.tif 000003